(57)【要約】【課題】従来よりもＮＯＸ除去性能に優れた光触媒材料を提供する。【解決手段】多孔質酸化チタンからなる第１光触媒物質と、銀担持酸化亜鉛粒子からなる第２光触媒物質とを、周知の乾式粉体混合機によって１対１の重量比で混合して、光触媒材料を得た。かかる光触媒材料は、図４に示すように、従来の多孔質酸化チタンや銀担持酸化亜鉛に比べて優れたＮＯＸ除去能力を発揮（ＮＯＸ除去量が多い）するとともに、銀担持酸化亜鉛と同様に、ＮＯ２放出量をごく少量に留めることができる。銀担持酸化亜鉛については、銀コロイド分散液と、酸化亜鉛の水溶液とが混合された混合液を磁性容器中で加熱して水分を蒸発させた後、得られた粉末を乳鉢中で更に細かく粉砕することによって得ることが可能である。【選択図】図４
2007229624.tif 000002
【特許請求の範囲】
【請求項１】
光照射により、窒素酸化物（ＮＯＸ）を分解する触媒としての性能を高める光触媒材料であって、
多孔質構造の無機物質からなる第１光触媒物質と、光触媒作用による窒素酸化物分解能力が該第１光触媒物質よりも高い無機物質からなる第２光触媒物質とを含有することを特徴とする光触媒材料。
【請求項２】
請求項１の光触媒材料において、
上記第１光触媒物質として、多孔質酸化チタンを用いたことを特徴とする光触媒材料。
【請求項３】
請求項１又は２の光触媒材料において、
上記第２光触媒物質として、酸化亜鉛粒子にこれよりも小径の貴金属粒子を担持させた貴金属担持酸化亜鉛粒子からなるものを用いたことを特徴とする光触媒材料。
【請求項４】
請求項３の光触媒材料において、
上記貴金属担持酸化亜鉛粒子として、貴金属粒子たる銀粒子を担持させた銀担持酸化亜鉛粒子を用いたことを特徴とする光触媒材料。
【請求項５】
請求項２又は４の光触媒材料において、
上記第１光触媒物質として、多孔質酸化チタンを用いるとともに、上記貴金属担持酸化亜鉛粒子として、貴金属粒子たる銀粒子を担持させた銀担持酸化亜鉛粒子を用いたことを特徴とする光触媒材料。
【請求項６】
請求項１乃至５の何れかの光触媒材料において、
上記第１光触媒物質と上記第２光触媒物質とのうち、何れか一方の１重量部に対して、他方を０．５〜２重量部の割合で添加したことを特徴とする光触媒材料。
【発明の詳細な説明】
【技術分野】
【０００１】
本発明は、光照射によって窒素酸化物（ＮＯＸ）の化学反応の触媒としての性能を高める光触媒材料に関するものである。
【背景技術】
【０００２】
従来より、気体中の窒素酸化物を除去することが可能な物質として、酸化チタン（ＴｉＯ２）や酸化亜鉛（ＺｎＯ）などの光触媒物質が知られている。これらの光触媒物質は、光照射による光触媒作用で気体中の窒素酸化物の化学反応を促進することで、気体中の窒素酸化物を除去することができる。
【０００３】
また、表面に貴金属を担持させることで光触媒物質の触媒性能を高め得ることも知られている。例えば、特許文献１には、光触媒物質たる酸化チタンの表面に、貴金属たる金（Ａｕ）を担持させたことで、無垢の酸化チタンに比べて良好な光触媒性能を発揮させるようにした光触媒物質が記載されている。また例えば、特許文献２には、光触媒物質たる酸化亜鉛の表面に、パラジウム（Ｐｄ）や白金（Ｐｔ）等の貴金属を担持させたことで、無垢の酸化亜鉛に比べて良好な光触媒性能を発揮させるようにした光触媒物質が記載されている。なお、気体中の窒素酸化物（ＮＯＸ）は、一酸化窒素（ＮＯ）及び二酸化窒素（ＮＯ２）のことを示す。
【０００４】
一方、近年の住宅の高気密化に伴い、建築資材や家具から発せられる有機溶媒成分によるシックハウス症候群が増加している。このため、近年の新築住宅では、外気を室内にゆっくり取り入れることで、１時間あたりに室内の半分の空気を外気と入れ替えることが可能な２４時間換気システムと呼ばれる機械換気設備の設置が義務付けられるようになった。
【０００５】
【特許文献１】特開平２−９０９２４号公報
【特許文献２】特開平１１−１７９２０５号公報
【発明の開示】
【発明が解決しようとする課題】
【０００６】
ところが、幹線道路の近くにある住宅では、換気により、建築資材や家具から発せられる有機溶媒成分を室外に排出する代わりに、自動車の排気ガス中に含まれる窒素酸化物を室内に取り入れて、呼吸器系疾患を引き起こしてしまうおそれがある。
【０００７】
このような呼吸器系疾患の発生を抑えるべく、光触媒物質の光触媒作用によって外気から窒素酸化物を除去しながら室内に取り入れるようにすることが考えられる。そして、外気中の窒素酸化物の濃度変動にかかわらず、窒素酸化物を安定して除去できるようにするためには、より窒素酸化物分解性能に優れた光触媒物質の開発が望まれる。
【０００８】
本発明は、以上の背景に鑑みなされたものであり、その目的とするところは、従来よりも窒素酸化物除去性能に優れた光触媒材料を提供することである。
【課題を解決するための手段】
【０００９】
上記目的を達成するために、請求項１の発明は、光照射により、窒素酸化物（ＮＯＸ）を分解する触媒としての性能を高める光触媒材料であって、多孔質構造の無機物質からなる第１光触媒物質と、光触媒作用による窒素酸化物分解能力が該第１光触媒物質よりも高い無機物質からなる第２光触媒物質とを含有することを特徴とするものである。
また、請求項２の発明は、請求項１の光触媒材料において、上記第１光触媒物質として、多孔質酸化チタンを用いたことを特徴とするものである。
また、請求項３の発明は、請求項１又は２の光触媒材料において、上記第２光触媒物質として、酸化亜鉛粒子にこれよりも小径の貴金属粒子を担持させた貴金属担持酸化亜鉛粒子からなるものを用いたことを特徴とするものである。
また、請求項４の発明は、請求項３の光触媒材料において、上記貴金属担持酸化亜鉛粒子として、貴金属粒子たる銀粒子を担持させた銀担持酸化亜鉛粒子を用いたことを特徴とするものである。
また、請求項５の発明は、請求項２又は４の光触媒材料において、上記第１光触媒物質として、多孔質酸化チタンを用いるとともに、上記貴金属担持酸化亜鉛粒子として、貴金属粒子たる銀粒子を担持させた銀担持酸化亜鉛粒子を用いたことを特徴とするものである。
また、請求項６の発明は、請求項１乃至５の何れかの光触媒材料において、上記第１光触媒物質と上記第２光触媒物質とのうち、何れか一方の１重量部に対して、他方を０．５〜２重量部の割合で添加したことを特徴とするものである。
【発明の効果】
【００１０】
これらの発明においては、第１光触媒物質が多孔質構造によって窒素酸化物を吸着あるいは捕捉しながら、光触媒作用による化学反応の促進によってその窒素酸化物を分解する。この一方で、気体中の窒素酸化物や、第１光触媒物質に吸着あるいは捕捉されている窒素酸化物を、第１光触媒物質よりも窒素酸化物分解能力の高い第２光触媒物質によって良好に分解する。かかる構成では、後述する実験から明らかなように、第１光触媒物質による窒素酸化物の吸着あるいは捕捉と、第２光触媒物質による窒素酸化物の分解との相乗作用により、従来の単一種類の光触媒物質に比べて、優れた窒素酸化物除去性能を発揮することができる。
【発明を実施するための最良の形態】
【００１１】
以下、本発明を適用した光触媒材料の一実施形態について説明する。
本実施形態に係る光触媒材料は、無機物質からなる第１光触媒物質と、これとは異なる無機物質からなる第２光触媒物質とを含有している。第１光触媒物質、第２光触媒物質の何れも、光照射によって窒素酸化物（以下、ＮＯＸという）の化学反応の触媒としての性能を高めることができる。
【００１２】
第１光触媒物質は多孔質構造を有しており、その３次元立体構造の多孔によって気体との接触効率を高めている。そして、気体中のＮＯＸを効率良く吸着あるいは捕捉することが可能である。かかる第１光触媒物質としては、周知のゾル−ゲル法や特開２００３−３２１２２２号公報に記載の方法などによって製造された多孔質酸化チタン（ＴｉＯ２）が挙げられる。
【００１３】
第２光触媒物質は、光触媒作用によるＮＯＸ分解能力が第１光触媒物質よりも高くなっている。第２光触媒物質として機能することが可能な無機物質としては、アナターゼ型の結晶構造を有するアナターゼ型二酸化チタン、正方晶型の構造を有するルチル型二酸化チタン、斜方晶型の構造を有するブルッカイト型二酸化チタン、酸化亜鉛、酸化鉛、酸化第２鉄、三酸化２ビスマス、三酸化タングステン、チタン酸ストロンチウムなどが挙げられる。これらは、そのまま、あるいは表面に貴金属を担持することで、多孔質構造の無機物質からなる第１光触媒物質よりも窒素酸化物分解能力が高い第２光触媒物質として機能することが可能である。
【００１４】
前述した第２光触媒物質として機能することが可能な無機物質に、貴金属を担持させる方法としては、特許文献１、特許文献２、特開２００５−３１９４５１号公報などに記載の方法を用いることが可能である。なお、貴金属とは、金（Ａｕ）、銀（Ａｇ）あるいは白金属（ルテニウム（Ｒｕ）、ロジウム（Ｒｈ）、パラジウム（Ｐｄ）、オスミウム（Ｏｓ）、イリジウム（Ｉｒ）、白金（Ｐｔ））のことを示す。
【００１５】
本実施形態に係る光触媒材料は、上述した第１光触媒物質と第２光触媒物質とをミキサー等によって混合することで製造することが可能である。また、必要に応じて加熱処理や薬品処理を施してもよい。
【００１６】
かかる構成の光触媒材料においては、それに通される気体中のＮＯＸ濃度が一時的に大きく高まって第１光触媒物質や第２光触媒物質の触媒作用によるＮＯＸ分解能力を超えたとしても、処理しきれない分のＮＯＸが第１光触媒物質の多孔質構造内に一時的に拘束される。そして、拘束されたＮＯＸが第１光触媒物質に近接する第２光触媒物質に強制的に接触せしめられることで、第２光触媒物質の触媒作用によるＮＯＸの化学反応が促進されてＮＯＸが効率良く除去される。更に、第１光触媒物質の多孔質構造内に拘束されたＮＯＸのうち、第２光触媒物質との非接触位置にあるものは、第１光触媒物質の触媒作用によって分解される。これらの結果、従来の単一種類の光触媒物質に比べて、優れたＮＯＸ除去性能を発揮することができる。
【００１７】
次に、実施形態に係る光触媒材料に、より特徴的な構成を付加した実施例の光触媒材料について説明する。
本実施例に係る光触媒材料では、第１光触媒物質として、多孔質酸化チタン粉末を含有している。この多孔質酸化チタン粉末は、周知のゾル−ゲル法によって二酸化チタンに多孔質構造を付与したものである。
【００１８】
また、本実施例に係る光触媒材料では、第２触媒物質として銀担持酸化亜鉛粉体を含有している。この銀担持酸化亜鉛粉体については、特開２００５−３１９４５１号公報に記載の製造方法によって製造した。具体的には、まず、クエン酸ナトリウム３水和物及び硫酸鉄７水和物を含む水溶液に、硝酸銀水溶液を添加するなどして、銀コロイド分散液を得る。次いで、この銀コロイド分散液と、酸化亜鉛の水溶液とが混合された混合液を磁性容器中で加熱して水分を蒸発させた後、得られた粉末を乳鉢中で更に細かく粉砕する。これにより、表面に銀ナノ微粒子を担持した銀担持酸化亜鉛粉末を得る。
【００１９】
この銀担持酸化亜鉛粉末と、上述の多孔質酸化チタン粉末とを、周知の乾式粉体混合機によって１対１の重量比で６０秒間混合した。この混合により、混合機の回転波で両粉末に打撃を与えることで、多孔質酸化チタン粒子の凹凸に銀担持酸化亜鉛粒子を入れ込むことができる。このようにして、本実施例に係る光触媒材料を得た。
【００２０】
本発明者らは、この光触媒材料にて、気体中からＮＯＸを除去する実験を行った。実験にあたっては、図１に示すＮＯＸ除去実験システムを用いた。同図において、ＮＯＸ除去実験システムは、空気精製装置１、空気送出管２、加湿器３、加湿空気送出管４、分岐管５、ＮＯガスボンベ６、流量制御弁７、暗箱８、石英ガラス管９、光源１０、処理気体送出管１１、ＮＯＸ濃度測定装置１２などを有している。
【００２１】
暗箱８は、その内部を外光から遮断するものであり、その天板内壁に光源１０を保持しているとともに、石英ガラス管９を内包している。図中で１００という符号が付されているのは試料であり、試料としては本実施例に係る光触媒材料などが用いられる。試料１００は、この石英ガラス管９内に封入されており、光触媒材料や光触媒物質の場合には、光源１０から光照射を受けることで、光触媒性能を高めることができる。なお、光源１０は、図示しないブラックライト灯（Ｆ４Ｔ５／ＢＬＢ）と昼光色蛍光灯（ＦＬ４ＥＸ−Ｎ−Ｈ）とを有しており、それぞれのオンオフを独立して行うことができる。ブラックライト灯から発せられる光は、図２に示すような波長特性を有する。また、昼光色蛍光灯から発せられる光は、図３に示すような波長特性を有する。
【００２２】
空気精製装置１は、室内の空気を取り入れて、その空気中に含まれるＴＨＣ、ＣＯ、ＮＯＸ、ＣＯ２、Ｈ２、Ｈ２Ｏなどを周知の技術によって除去して、それぞれ１［ｐｐｂ］以下の濃度まで下げることが可能である。空気精製装置１によって精製された空気は、空気送出管２と加湿器３とを経由して加湿された後、加湿空気送出管４内に流入する。
【００２３】
ＮＯガスボンベ６は、Ｎ２ベースで５［ｐｐｍ］濃度のＮＯガスを収容しており、そのＮＯガスを分岐管５に向けて送り出す。この分岐管５は、上述した加湿空気送出管４から分岐したものであり、分岐管５内に送り出されたＮＯガスは加湿空気送出管４内で加湿空気と混合される。ＮＯガスと加湿空気との混合比は、分岐管５に設けられた流量制御弁７の操作によるＮＯガス送出量、及び、空気精製装置１からの空気送出量を調整することで、任意の比に設定することが可能である。本実験においては、混合比の調整により、１［ｐｐｍ］のＮＯを含むＮＯ汚染空気をつくり出した。
【００２４】
このＮＯ汚染空気は、加湿空気送出管４に接続された石英ガラス管内に進入して、試料１００内に通される。この際、試料１００の触媒作用により、ＮＯの一部量が除去されて処理気体となる。そして、処理気体送出管１１を通って暗箱８外に出た後、ＮＯＸ濃度測定装置１２を経由してから排気される。ＮＯＸ濃度測定装置１２内では、周知の技術により、ＮＯ濃度とＮＯＸ濃度とが測定される。
【００２５】
かかる構成のＮＯＸ除去実験システムにおいて、相対湿度５０［％］、ＮＯ濃度１［ｐｐｍ］のＮＯ汚染空気を、０．８［Ｌ／ｍｉｎ］の流速で試料１００内に通しながら、通過後の処理気体中のＮＯ濃度及びＮＯＸ濃度を連続測定した。そして、１時間分のＮＯ濃度測定データの積分により、処理気体からの１時間あたりのＮＯ検出量を求め、その結果を１時間あたりのＮＯ送出量から減じることで、１時間あたりのＮＯ処理量を求めた。また、１時間分のＮＯＸ濃度測定データの積分によって処理気体からの１時間あたりのＮＯＸ検出量を求め、その結果を前述のＮＯ検出量から減じることで、試料１００からの１時間あたりのＮＯ２放出量を求めた。試料１００の触媒作用により、ＮＯがＮＯ２以外の化合物に変換されるとは限らず、触媒作用による化学変化によってＮＯの一部がＮＯ２に変換されることもある。このように変換されたＮＯ２の量、即ち、試料１００からのＮＯ２放出量については、ＮＯ検出量とＮＯ２検出量との総和である前述のＮＯＸ検出量から、ＮＯ検出量を減じることで求めることができる。
【００２６】
試料１００としては、本実施例に係る光触媒材料、これの構成要素である上述の多孔質酸化チタン粉末、及び銀担持酸化亜鉛粉末の３種類を用いた。これら３種類の試料についてそれぞれ個別に、上述した実験を５回繰り返した後、試料を水洗い及び乾燥させてから６回目を行った。
【００２７】
図４は、光源１０のブラックライト灯だけを点灯した場合におけるＮＯ除去処理の実験結果を示す棒グラフである。同図において、棒グラフの高さは、上述のＮＯ検出量に基づく１時間あたりのＮＯ処理量を示している。また、棒グラフ内における網掛け領域は、上述のＮＯ２放出量を示している。試料１００の光触媒作用による化学反応でＮＯではなくなったが、ＮＯ２になってしまったものの量である。よって、試料１００による実際のＮＯＸ除去量は、棒グラフ内における白抜きの領域になる。
【００２８】
実施例に係る光触媒材料によるＮＯ処理量と、多孔質酸化チタンによるＮＯ処理量とはほぼ同じであるが、多孔質酸化チタンは実施例に係る光触媒材料に比べてＮＯ２放出量が数倍もあることから、実質的なＮＯＸ除去量が少なくなっていることがわかる。
【００２９】
銀担持酸化亜鉛は、実施例に係る光触媒材料や、多孔質酸化チタンに比べて、ＮＯ処理量が少ない。これは、多孔質構造を有さない銀担持酸化亜鉛におけるＮＯ汚染空気との接触面積が小さいためであると考えられる。銀担持酸化亜鉛はＮＯ２放出量がごく少量であるため、多孔質酸化チタンに比べて、ＮＯ汚染空気との接触面積が小さいにもかかわらず、ＮＯＸ除去量は多くなっている。
【００３０】
第１光触媒物質である多孔質酸化チタンと、第２光触媒物質である銀担持酸化亜鉛との混合物である実施例に係る光触媒材料は、次のような特性を有することがわかる。即ち、多孔質構造によってＮＯ処理量が銀担持酸化亜鉛よりも多いという多孔質酸化チタンの特性と、ＮＯ２放出量がごく少量であるという銀担持酸化亜鉛の特性とを兼ね備えている。このため、多孔質酸化チタン単体や銀担持酸化亜鉛単体よりも多くのＮＯＸを除去することができている。多孔質酸化チタンが光照射による励起によってＮＯを積極的に吸着させて濃縮する一方で、濃縮されたＮＯをＮＯＸ除去能力の高い銀担持酸化亜鉛による光触媒作用で化学分解したからである。実施例に係る光触媒材料と、銀担持酸化亜鉛とで、ＮＯ２放出量に有意差が認められないことから、銀担持亜鉛が酸化チタンの放出するＮＯ２を余力で分解していると考えられる。
【００３１】
実施例に係る光触媒材料のＮＯＸ除去能力は、同図に示すように経時的に少しずつ低下していくが、水洗処理が行われることで、初期能力近くまで復帰し得ることがわかる。
【００３２】
図５は、光源１０の昼光色蛍光灯だけを点灯した場合におけるＮＯ除去処理の実験結果を示す棒グラフである。実施例に係る光触媒材料、多孔質酸化チタン、銀担持酸化亜鉛の何れも、ブラックライトを照射した場合に比べて、ＮＯＸ除去量が低下する点の他は、ブラックライト照射時とほぼ同様の結果になっている。なお、多孔質酸化チタン、銀担持酸化亜鉛は何れも、その光触媒作用を高めるためには４００［ｎｍ］以下の波長の光照射が必要であり、可視光の照射で光触媒作用を高めることはできない。
【００３３】
本発明者らは、次に、多孔質酸化チタンと銀担持酸化亜鉛との適切な混合比を調査するための実験を行った。具体的には、試料として、多孔質酸化チタンと銀担持酸化亜鉛との混合比（対重量）が次に掲げるように互いに異なっている５種類のものを容易した。そして、これら５種類の試料についてそれぞれ、先の実験と同様にしてＮＯ処理量、ＮＯ２放出量及びＮＯｘ除去量を調べた。なお、光源としては、ブラックライトのみを照射した。
・混合比３：１（ＴｉＯ２：Ａｇ−ＺｎＯ）
・混合比２：１（ＴｉＯ２：Ａｇ−ＺｎＯ）
・混合比１：１（ＴｉＯ２：Ａｇ−ＺｎＯ）
・混合比１：２（ＴｉＯ２：Ａｇ−ＺｎＯ）
・混合比１：３（ＴｉＯ２：Ａｇ−ＺｎＯ）
【００３４】
この実験の結果を図６にグラフとして示す。図示のように、多孔質酸化チタンの混合率が銀担持酸化亜鉛に比べて高い場合において、多孔質酸化チタンの量が銀担持酸化亜鉛の２倍であっても、良好なＮＯｘ除去性能が発揮される。また、ＮＯ２放出量も、混合比１：１の場合と同様に僅かな値に留めることができている。但し、多孔質酸化チタンの量が銀担持酸化亜鉛の３倍になると、ＮＯ２放出量が急激に多くなってしまうことがわかる。
【００３５】
一方、多孔質酸化チタンの混合率が銀担持酸化亜鉛に比べて低い場合において、多孔質酸化チタンの量が銀担持酸化亜鉛の２分の１であっても、良好なＮＯｘ除去性能が発揮される。また、ＮＯ２放出量も、混合比１：１の場合と同様に僅かな値に留めることができている。但し、多孔質酸化チタンの量が銀担持酸化亜鉛の３分の１になると、ＮＯ処理量が急激に少なくなってしまうことがわかる。
【００３６】
これらの結果を踏まえて、本実施例に係る光触媒材料においては、多孔質酸化チタンと銀担持酸化亜鉛とのうち、何れか一方の１重量部に対して、他方を０．５〜２重量部の割合で添加している。かかる構成では、多孔質酸化チタンにＮＯｘを吸着させることによって光触媒材料にＮＯｘを一時的に捕捉すること、及び、銀担持酸化亜鉛によって僅かなＮＯ２放出量でＮＯｘを積極的に分解すること、による相乗作用を確実に得ることができる。
【００３７】
以上、実施例に係る光触媒材料においては、第１光触媒物質として、多孔質酸化チタンを用いている。多孔質酸化チタンは、代表的な光触媒物質であり、様々な仕様のものが市販されている。よって、市販の多孔質酸化チタンを用いて、光触媒材料を安価に製造することができる。
【００３８】
また、実施例に係る光触媒材料においては、第２光触媒物質として、酸化亜鉛粒子にこれよりも小径の貴金属粒子を担持させた貴金属担持酸化亜鉛粒子からなるものを用いている。かかる構成では、第２光触媒物質として無垢の酸化亜鉛粒子からなるものを用いる場合に比べて、ＮＯＸ除去性能を高めることができる。
【００３９】
また、実施例に係る光触媒材料においては、貴金属担持酸化亜鉛粒子として、貴金属粒子たる銀粒子を担持させた銀担持酸化亜鉛粒子を用いている。かかる構成では、銀粒子の担持によって酸化亜鉛粒子のＮＯＸ分解能力を高めることができる。
【００４０】
また、実施例に係る光触媒材料においては、第１光触媒物質として、多孔質酸化チタンを用いるとともに、貴金属担持酸化亜鉛粒子として、銀粒子を担持させた銀担持酸化亜鉛粒子を用いている。かかる構成では、既に説明したように、多孔質酸化チタン単体に比べて、ＮＯＸ分解能力を高めつつ、ＮＯ２放出量を大幅に低減することができる。
【００４１】
また、実施例に係る光触媒材料においては、多孔質酸化チタンと銀担持酸化亜鉛とのうち、何れか一方の１重量部に対して、他方を０．５〜２重量部の割合で添加しているので、多孔質酸化チタンにＮＯｘを吸着させることによって光触媒材料にＮＯｘを一時的に捕捉すること、及び、銀担持酸化亜鉛によって僅かなＮＯ２放出量でＮＯｘを積極的に分解すること、による相乗作用を確実に得ることができる。
【図面の簡単な説明】
【００４２】
【図１】ＮＯＸ除去実験システムを示す概略構成図。
【図２】同ＮＯＸ除去実験システムのブラックライト灯から発せられる光の波長特性を示すグラフ。
【図３】同ＮＯＸ除去実験システムの昼光色蛍光灯から発せられる光の波長特性を示すグラフ。
【図４】同ブラックライト灯だけを点灯した場合におけるＮＯ除去処理の実験結果を示す棒グラフ。
【図５】同昼光色蛍光灯だけを点灯した場合におけるＮＯ除去処理の実験結果を示す棒グラフ。
【図６】２種類の光触媒材料の混合比と、ＮＯ除去量との関係を示す棒グラフ。
【符号の説明】
【００４３】
１：空気精製装置
２：空気送出管
３：加湿器
４：加湿空気送出管
５：分岐管
６：ＮＯガスボンベ
７：流量制御弁
８：暗箱
９：石英ガラス管
１０：光源
１１：処理気体送出管
１２：ＮＯＸ濃度測定装置
【図１】
2007229624.tif 000003
【図２】
2007229624.tif 000004
【図３】
2007229624.tif 000005
【図４】
2007229624.tif 000006
【図５】
2007229624.tif 000007
【図６】
2007229624.tif 000008